Brevet FR2918924A1 — publié le 20090123

Feuille composite, rouleau d'une telle feuille, paquet de feuilles, et procédé de fabrication DOMAINE TECHNIQUE DE L'INVENTION La présente invention concerne une feuille dite composite à usage domestique ou collectif. On connaît de nombreux exemples de feuilles dites "multiplis", encore appelées feuilles de papier tissue, comportant io au moins deux plis distincts dont l'un au moins est un pli absorbant, notamment de ouate de cellulose. Le papier dit tissue au sens de l'invention est défini dans la norme NF EN ISO 12625-1. 15 ARRIERE PLAN TECHNIQUE DE L'INVENTION Les feuilles multiplis sont d'un usage très courant et sont notamment disponibles conditionnées en rouleaux de feuilles prédécoupées, notamment sous la forme de rouleaux d'essuyage 20 dits de papier essuie-tout , ou encore de rouleaux d'essuie-tout . Ces produits sont très appréciés pour leurs différents paramètres tels que leur souplesse, leur douceur, leur résistance en phase sèche et humide, leur capacité d'absorption des 25 liquides, etc. BUTS DE L'INVENTION L'invention vise à proposer un nouveau produit du type 30 d'une feuille composite qui, tout en possédant les principales caractéristiques et qualités évoquées ci-dessus, permette de plus d'emballer des produits alimentaires chauds ou froids en les protégeant de manière efficace, notamment en vue de réaliser 5 2 aisément un emballage total ou partiel de l'aliment qui puisse être quasiment étanche aux liquides et assurer une fonction de barrière thermique, qui peut de plus être pliée et dépliée plusieurs fois sans pour autant se détériorer. RÉSUMÉ DE L'INVENTION Dans ce but, l'invention propose une feuille composite, à usage domestique, ou collectif, caractérisée en ce qu'elle io comprend : - un premier pli de papier tissue, - et un second pli superposé qui est constitué par une couche métallique dont l'épaisseur est inférieure à 10 pm (microns). 15 Le second pli est de préférence une feuille métallique, et le second pli est lié au premier pli au moyen d'un matériau adhésif. Un tel produit a notamment pour avantages d'être défroissable et donc réutilisable, ce qui n'est pas le cas d'une feuille de papier "alu" traditionnelle dont l'épaisseur est de l'ordre 20 de 11 à 13 microns. Un produit selon l'invention est cependant plus rigide qu'une telle feuille d'aluminium. Le produit composite conforme à l'invention garde ainsi à la fois sa souplesse et sa rigidité. Ce produit est aussi absorbant qu'une feuille tissue 25 multiplis, mais il est davantage résistant. Un tel produit peut en outre être conditionné sous la forme d'un rouleau de feuille composite, prédécoupée ou non, qui peut être utilisé dans des distributeurs existants de feuille d'aluminium (aussi appelée papier alu ) et/ou d'essuie-tout en équipant 30 notamment de nombreuses cuisines domestiques ou professionnelles. Selon d'autres caractéristiques de l'invention 3 - le second pli est une feuille métallique, et le second pli est lié au premier pli au moyen d'un matériau adhésif ; - l'épaisseur du second pli est inférieure à 10 microns ( m) - l'épaisseur du second pli est inférieure à environ 7 microns ( m) ; - le grammage (poids par unité de surface) du second pli est compris entre 13 et 19 grammes par mètre carré (g/m2), de préférence égal à environ 17 grammes par mètre carré (g/m2) ; io - le premier pli est une feuille de papier en ouate de cellulose gaufrée ; - l'épaisseur de la feuille constituant le premier pli est comprise entre 0,25 et 0,45 millimètre (mm), de préférence égale à environ 0,35 millimètre (mm) ; 15 - le grammage de la feuille constituant le premier pli est compris entre 17 et 50 grammes par mètre carré (g/m2), de préférence égal à environ 19 grammes par mètre carré (g/m2) ; - le grammage de la feuille composite est compris entre 30 et 69 grammes par mètre carré (g/m2) ; 20 - le matériau adhésif est une colle de type vinylique ; - le matériau adhésif est déposé de préférence sur l'une des faces de la feuille métallique constituant le second pli ; - la couche métallique constituant le second pli est une couche d'aluminium ; 25 L'invention propose aussi un rouleau constitué d'une feuille composite selon l'invention, caractérisé en ce qu'il est constitué d'une bande de feuille composite enroulée en continu. Selon une caractéristique du rouleau, la bande de feuille composite enroulée en rouleau comporte des zones 30 prédécoupées. L'invention propose encore un paquet de feuilles individuelles, caractérisé en ce qu'il est constitué d'un empilage 4 de feuilles composites individuelles selon l'invention qui peuvent être empilées, ou pliées et/ou enchevêtrées. L'invention propose enfin un procédé de fabrication d'une feuille selon l'invention, caractérisé en ce qu'il consiste à lier le premier pli et le second pli par collage et pressage entre deux cylindres. BREVE DESCRIPTION DES FIGURES io D'autres caractéristiques et avantages de l'invention apparaîtront à la lecture de la description qui va suivre pour la compréhension de laquelle on se reportera aux dessins annexés dans lesquels : - la figure 1 est une vue schématique en perspective d'une 15 feuille composite selon l'invention ; - la figure 2 est un schéma illustrant une première installation pour la mise en oeuvre du procédé selon l'invention ; - la figure 3 est un schéma illustrant une deuxième installation pour la mise en oeuvre du procédé selon l'invention. 20 DESCRIPTION DÉTAILLÉE D'UN MODE DE RÉALISATION DE L'INVENTION Conformément à l'invention, il est proposé une feuille 25 composite CS à deux plis, un premier pli P1 et un second pli P2, dont l'un P1 est une feuille de papier dit "tissue" en ouate de cellulose et dont l'autre est une couche métallique, et par exemple une feuille métallique et de préférence une feuille d'aluminium, les deux plis étant liés entre eux par une colle 30 vinylique lorsque chaque pli est une feuille. Le premier pli P1 est choisi pour sa résistance mécanique et son haut degré d'absorption des liquides g/g: > 5 (Norme CEN). Le premier pli P1 est de préférence un pli en ouate de cellulose réalisé en phase humide, et notamment un produit dit TAD (Through Air Dry process ù procédé de séchage par air traversant) obtenu selon les techniques connues décrites et 5 représentées par exemple dans les documents W0-A1-01 /44568, EP-A1-631.014 ou FR-A1-2.481 .328. Ainsi, le premier pli P1 en feuille de ouate de cellulose TAD est gaufré en phase humide selon des techniques connues dans le domaine et notamment au moyen d'une toile dite io "marqueuse". Les caractéristiques d'une telle feuille constituant le premier pli sont par exemple les suivantes : Grammage : 20 g/m2 (grammes par mètre carré). Epaisseur: 0.35 mm (millimètre). 15 Gaufrage réalisé par marquage au moyen d'une toile en phase humide. Résistance à la traction SM (Sens machine de la feuille): 300 N/m (Newtons par mètre). Résistance à la traction ST (Sens Transverse de la 20 feuille) : 260 N/m. Allongement SM (Sens Machine) : 20%. Allongement ST (Sens Transverse): 9%. Résistance humide ST (Sens Transverse) : 75 N/m Capacité d'absorption de liquides g/g: 15 (Norme CEN) 25 Capacité d'absorption de liquides g/m2: environ 315g/m2 La composition de la feuille est 100% pure ouate de cellulose dont environ 90% à base de fibres papetières de résineux et 10% à base de fibres papetières de feuillu Un tel premier pli P1 se caractérise ainsi par une grande 30 souplesse, une capacité d'absorption importante, une bonne résistance humide et un aspect visuel analogue à un textile ( cloth like ). 6 Le second pli P2 est par exemple et de préférence une feuille d'aluminium recuit de faible épaisseur avec sa surface dégraissée dont les principales caractéristiques sont les suivantes : Epaisseur : inférieure à 7pm (microns), par exemple égale à 6,0 pm (microns) +/- 8%. Grammage : 17 g/m2. Allongement : 1%. Limite élastique non mesurable pour une telle épaisseur io réduite. La feuille d'aluminium constitutive du second pli P2 est dite à contact ou usage alimentaire et conforme aux réglementations et Directives 2004/1935/EC et 89/109/EEC. Par comparaison, une feuille d'aluminium ù papier alu 15 classique à usage ménager a une épaisseur de l'ordre de 11 à 13 pm (microns) et, par rapport à une telle feuille "épaisse" classique, la feuille ou couche très mince du second pli selon l'invention utilisée ù seule ù serait trop fragile pour l'emballage et elle supporterait très difficilement les contraintes mécaniques 20 inhérentes aux différentes manipulations De même, vis-à-vis du procédé de fabrication d'une telle feuille composite, il n'est absolument pas évident d'associer deux plis tels que les plis P1 et P2, notamment à cause de la très faible épaisseur du pli P2 et du respect des normes relatives au contact 25 alimentaire qui imposent un choix de colle spécifique. Préférentiellement, l'association des deux plis P1 et P2 est réalisée ici par application d'une colle spécifique ADH, à contact alimentaire (par exemple une dispersion aqueuse de polymère vinylique), qui est de préférence déposée sur une face du second 30 pli P2. La colle ADH est par exemple une colle de référence "SUBO DA 37M" commercialisée par la Société BOSTIK (marque déposée). La colle, ou l'adhésif, utilisé doit respecter les réglementations nationales et internationales concernant le 7 contact des matériaux avec les denrées alimentaires, et doit notamment être conforme aux normes et règlements nationaux et internationaux en la matière. Le second pli P2, dont une face est revêtue de colle, est par exemple appliqué / appuyé sur le premier pli P1 par un cylindre de pression dit cylindre marieur. A titre d'exemple, les principales caractéristiques de la feuille composite CS ainsi obtenue sont les suivantes : Grammage : 39 g/m2. io Epaisseur : 0.29mm. Résistances sèches : SM (Sens Machine) : 363 N/m et ST (Sens Transverse) 369 N/m. Allongement : 3% Capacité d'absorption de liquides g/g: 9 (Norme CEN) 15 De plus, la résistance humide (à la traction) de la feuille composite CS est de 279N/m [SM (Sens Machine)] et de 294N/m [ST (Sens Transverse)]. Le ratio résistance humide /sec est compris entre environ 0.77 et environ 0.80. L'invention n'est pas limitée à la conception du second pli 20 sous la forme d'une feuille d'aluminium. Il peut par exemple s'agir d'une feuille d'un autre métal ou d'un autre alliage métallique. De même la couche métallique constitutive du second pli n'est pas nécessairement une feuille métallique. 25 La couche métallique peut aussi être réalisée par dépôt, pulvérisation ou enduction sur une des faces du premier pli PI. La feuille composite selon l'invention peut par exemple être réalisée sous la forme d'une bande enroulée en continu en rouleau, par exemple selon les spécifications suivantes : 30 Diamètre extérieur du rouleau "neuf": 80 mm. Longueur de la bande de feuille composite enroulée : 20 m. Laize ou largeur du rouleau : 230 mm ou 300 mm. 8 Diamètre extérieur du mandrin sur lequel est enroulée la bande de feuille : 27 mm. La bande de feuille composite enroulée en rouleau peut comporter des perforations ou "prédécoupes" selon le sens transversal afin de faciliter le débit du rouleau en feuilles individuelles de longueur prédéterminée. La feuille composite selon l'invention peut aussi être commercialisée sous la forme d'un paquet de feuilles individuelles, par exemple de forme sensiblement carrée, qui io peuvent être empilées, ou pliées et/ou enchevêtrées, etc. On décrira maintenant, à titre non limitatif et en référence à la figure 2, un exemple d'un procédé de réalisation d'une feuille composite CS selon l'invention. On a représenté à la figure 2 une première ligne de 15 transformation 10 composée de deux dévidoirs motorisés 12 et 14. Le premier dévidoir 12 est destiné à recevoir la bobine de matière première en ouate de cellulose (tissue) 16, par exemple de type TAD. 20 Le second dévidoir 14 reçoit la bobine de feuille d'aluminium 18. La feuille 18 constitue ici le second pli P2 au sens de l'invention. La laize ou largeur des bobines est définie en fonction des standards dimensionnels habituels. 25 En aval des dévidoirs 12 et 14, en considérant le sens de défilement des feuilles à partir des dévidoirs, l'installation 10 comporte une unité 20 de liage des deux plis constitutifs de la feuille composite CS selon l'invention, ainsi qu'une unité 22 de transformation de la feuille 16 pour constituer le premier pli P1 au 30 sens de l'invention. De manière connue, l'unité 22 comporte un cylindre de caoutchouc 24 et un cylindre gravé 26, ce dernier constituant aussi le cylindre marieur de l'unité 20 de liage. 9 Après passage entre les cylindres 24 et 26, la feuille 16 gaufrée constitue le premier pli P1 au sens de l'invention. L'unité 20 de liage des deux plis P1 et P2 comporte ici une station 28 de collage comportant une chambre à racle 30 contenant l'adhésif ADH, et un cylindre applicateur 32 de transfert de l'adhésif sur la face en vis-à-vis du second pli P2 (feuille 18). L'unité 20 comporte enfin un cylindre d'association 34 en caoutchouc dur. Lors de leur passage entre les cylindres d'association 26 io et 34, les deux plis P1 et P2 sont liés entre eux pour constituer la feuille composite CS qui est ensuite enroulée en continu sur une bobineuse 38. Afin d'absorber les éventuels désordres liés aux différences d'allongement entre les deux plis P1 et P2, un groupe 15 de tirage-régulation 36 est agencé en amont du cylindre 24. Les plis P1 et P2 liés entre eux cheminent vers des cylindres 40 de tirage permettant une alimentation homogène, sans problème de plis, à l'entrée de la bobineuse 38. On a représenté à la figure 3 une deuxième ligne de 20 transformation 10. Cette ligne sera décrite par comparaison avec la première ligne illustrée à la figure 2, les éléments identiques, analogues ou similaires étant désignés par les mêmes chiffres de référence. La feuille obtenue grâce à cette deuxième ligne est 25 caractérisée en ce que la feuille 16 qui constitue le premier pli P1 au sens de l'invention n'est pas gaufrée. A cet effet, le cylindre gravé 26 de la première ligne est supprimé. Pour être assemblées, les feuilles 16 et 18 passent ainsi 30 entre le cylindre applicateur 34 et le cylindre "marieur" 24 qui est ici lisse. Les cylindres 34 et 24 entre lesquelles les deux feuilles sont pressées, sont de préférence en acier. REVENDICATIONS 1. Feuille composite (CS) à usage domestique ou collectif, caractérisée en ce qu'elle comprend : - un premier pli (P1) de papier tissue, - et un second pli (P2) superposé qui est constitué par une couche métallique dont l'épaisseur est inférieure à 10 microns (I-tm). 2. Feuille composite selon la revendication précédente, caractérisée en ce que le second pli (P2) est une feuille lo métallique, et en ce que le second pli (P2) est lié au premier pli (P1) au moyen d'un matériau adhésif (ADH). 3. Feuille composite (CS) selon l'une des revendications 1 ou 2, caractérisée en ce que l'épaisseur du second pli (P2) est inférieure à environ 7 microns ( m). 15 4. Feuille composite (CS) selon l'une des revendications 1 ou 2, caractérisée en ce que le grammage (poids par unité de surface) du second pli (P2) est compris entre 13 et 19 grammes par mètre carré (g/m2), de préférence égal à environ 17 grammes par mètre carré (g/m2). 20 5. Feuille composite (CS) selon l'une quelconque des revendications précédentes, caractérisée en ce que le premier pli (P1) est une feuille de papier en ouate de cellulose gaufrée. 6. Feuille composite (CS) selon la revendication 5, caractérisée en ce que l'épaisseur de la feuille constituant le 25 premier pli (P1) est comprise entre 0,25 et 0,45 millimètre (mm), de préférence égale à environ 0,35 millimètre (mm). 7. Feuille composite (CS) selon la revendication 5, caractérisée en ce que le grammage (poids par unité de surface) de la feuille constituant le premier pli (P1) est compris entre 17 et 30 50 grammes par mètre carré (g/m2), de préférence égal à environ 19 grammes par mètre carré (g/m2). 8. Feuille composite (CS) selon les revendications 4 et 7 prises en combinaison, caractérisée en ce que le grammageII (poids par unité de surface) de la feuille composite (CS) est compris entre 30 et 69 grammes par mètre carré (glm2). 9. Feuille composite (CS) selon la revendication 2, caractérisée en ce que ledit matériau adhésif (ADH) est une colle de type vinylique. 10. Feuille composite (CS) selon la revendication 2, caractérisée en ce que ledit matériau adhésif (ADH) est déposé de préférence sur l'une des faces de la feuille métallique constituant le second pli (P2). 11. Feuille composite (CS) selon l'une quelconque des revendications précédentes, caractérisée en ce que ladite couche métallique constituant le second pli (P2) est une couche d'aluminium. 12. Rouleau constitué d'une feuille composite selon l'une 15 quelconque des revendications précédentes, caractérisé en ce qu'il est constitué d'une bande de feuille composite (CS) enroulée en continu. 13. Rouleau selon la revendication précédente, caractérisé en ce que la bande de feuille composite (CS) enroulée en rouleau 20 comporte des zones prédécoupées. 14. Paquet de feuilles individuelles, caractérisé en ce qu'il est constitué d'un empilage de feuilles composites (CS) individuelles selon l'une quelconque des revendications 1 à 12, qui peuvent être empilées, ou pliées et/ou enchevêtrées. 25 15. Procédé de fabrication d'une feuille selon la revendication 10, caractérisé en ce qu'il consiste à lier le premier pli (P1) et le second pli (P2) par collage et pressage entre deux cylindres.